(57)【特許請求の範囲】
【請求項１】
ポリオール中で成長制御剤、ハロゲン化物塩および銀塩を用い、銀塩から銀ナノワイヤを得る方法であって、さらにフラノン誘導体（ａ）としてα−アンゲリカラクトン、フタリドおよび下記一般式（１）で示される化合物の群より選ばれる少なくとも１種を用いることを特徴とする銀ナノワイヤの製造方法。
〔一般式（１）〕
【化１】
0006760548.tif 000009
（但し、一般式（１）中、Ｒ１、Ｒ３は炭素数１〜４の炭化水素、Ｒ２は水素原子、ヒドロキシル基、炭素数１〜４のアルコキシル基、炭素数２〜６のアシルオキシ基のいずれかを表す）
【請求項２】
フラノン誘導体（ａ）の銀塩中の銀原子に対するモル比が０．０７〜０．３５である請求項１に記載の銀ナノワイヤの製造方法。
【請求項３】
フラノン誘導体（ａ）が２，５−ジメチル−４−メトキシ−３（２Ｈ）−フラノン、２，５−ジメチル−４−ヒドロキシ−３（２Ｈ）−フラノン、フタリドの群より選ばれる少なくとも１種である請求項１または請求項２に記載の銀ナノワイヤの製造方法。
【請求項４】
さらに下記一般式（２）で示されるα−ヒドロキシカルボニル化合物（ｂ）存在下で反応を行うことを特徴とする請求項１〜請求項３のいずれか一項に記載の銀ナノワイヤの製造方法。
（ｂ）〔一般式（２）〕
【化２】
0006760548.tif 000010
（但し、一般式（２）中、Ｒは水素原子、炭素数１〜６の炭化水素いずれかを表す）
【請求項５】
α−ヒドロキシカルボニル化合物（ｂ）がヒドロキシアセトンおよび／またはα−ヒドロキシアセトフェノンである請求項４に記載の銀ナノワイヤの製造方法。
【請求項６】
α−ヒドロキシカルボニル化合物（ｂ）の銀塩中の銀原子に対するモル比が０．５〜３．５である請求項４または請求項５に記載の銀ナノワイヤの製造方法。
【発明の詳細な説明】
【技術分野】
【０００１】
本発明は、ポリオール中において、銀塩を、成長制御剤、ハロゲン化物塩、特定のフラノン誘導体存在下で反応させることを特徴とする銀ナノワイヤの製造方法に関するものである。
【背景技術】
【０００２】
近年、液晶ディスプレイ、プラズマディスプレイ、有機エレクトロルミネセンスディスプレイや電子ペーパーなどの表示デバイス、タッチパネルなどの入力センサー、薄膜型アモルファスＳｉ太陽電池や色素増感太陽電池などの太陽光を利用した太陽電池などの利用が増えており、これらのデバイスに必須の部材である透明導電膜の需要も増えている。【０００３】
この透明導電膜の材料としては、従来、酸化インジウムスズ（ＩＴＯ）が主に用いられてきた。ＩＴＯを用いた薄膜は、高い透明性と高い導電性が得られるものの、一般的にはスパッタ装置や蒸着装置により作製されるため、生産速度や製造コストの面に問題があった。さらに、ＩＴＯの原料であるインジウムは安定供給が問題視される希少金属であることから、ＩＴＯの代替材料の開発が求められている。【０００４】
ＩＴＯに代わる透明導電膜の材料として注目されているものの一つとして、金属ナノワイヤが挙げられる。金属ナノワイヤはその小さな直径から、可視光領域での光透過性が高いため透明導電膜としての応用が可能となる。特に、銀ナノワイヤを用いた透明導電膜は高い導電性と安定性を有するため注目されている。【０００５】
そのような銀ナノワイヤの製造方法として、還元剤として作用するエチレングリコール等のポリオールを溶媒とし、銀ナノワイヤの元となる銀化合物を、ハロゲン化物イオンと成長制御剤とともに反応させる製造方法が提案されている（例えば、特許文献１参照）。【０００６】
しかしながら、特許文献１の方法では６０ｎｍを超える平均直径を有する銀ナノワイヤしか得られない。一般に、銀ナノワイヤを含有する透明電導膜において直径の大きい銀ナノワイヤは光の透過率を低下させ、ヘイズを上昇させることから、透明導電膜の製造には直径の大きい銀ナノワイヤの割合が少なく、平均直径が小さい銀ナノワイヤが好ましいとされるが、特許文献１の方法で得られる銀ナノワイヤの直径では大き過ぎるため、所望の物性を得るには不十分であった。【０００７】
平均直径が小さい銀ナノワイヤの製造方法として、例えば、臭化物イオンを用いる製造方法が提案されている（例えば、特許文献２参照）。具体的には、特許文献２の製造方法を用いることにより、ワイヤの平均直径が５０ｎｍ未満の銀ナノワイヤを得ることが可能となる。しかしながら、臭化物イオンを後から添加する関係上、反応時間を長めに設定する必要があり、生産性の観点から不利であるだけでなく、小スケールの反応のため、反応温度で添加剤を瞬時に加えているが、スケールアップにおいてこの条件は困難であることから、大規模製造での再現性に問題がある。また、臭化物イオンを用いるのみでは直径の大きい銀ナノワイヤの割合について満足できる結果とは言えなかった。【０００８】
また、平均直径が小さく、かつ、直径の大きい銀ナノワイヤの割合も少ない銀ナノワイヤの製造方法として、特許文献３では、特定の添加剤を用い、かつ、銀塩を２段階に分けて添加することで、アスペクト比が少なくとも３である銀ナノ構造の８０％超が直径２５ｎｍ未満の銀ナノワイヤ塗布液が得られることが報告されている。しかしながらこの方法では、銀塩の添加を２回に分けるため合成手順が煩雑であり、かつ、製造に時間がかかってしまうという問題がある。【０００９】
このように、銀ナノワイヤの平均直径を小さくする方法論はいくつか報告されているものの、簡便に製造できる手法は依然として求められている。
【先行技術文献】
【特許文献】
【００１０】
【特許文献１】米国特許出願公開第２００８／０２１００５２号公報
【特許文献２】特開２０１４−１６２９４６号公報
【特許文献３】特表２０１７−５１５９８３号公報
【発明の概要】
【発明が解決しようとする課題】
【００１１】
本発明は、前記した従来技術における課題に鑑み、簡便な方法にて、従来法より平均直径が小さく、かつ、直径の大きい銀ナノワイヤの割合を減少させた銀ナノワイヤを製造できる方法を提供することを課題とする。
【課題を解決するための手段】
【００１２】
本発明者は、前記の課題を解決すべく鋭意研究を行った結果、ポリオール中において、成長制御剤とハロゲン化物塩と銀塩とを、特定のフラノン誘導体存在下で反応させることを特徴とする銀ナノワイヤの製造方法を用いた場合に、前記した課題が解決できることを見出し、本発明を完成させるに至った。【００１３】
すなわち、本発明は、
＜１＞ポリオール中で成長制御剤、ハロゲン化物塩および銀塩を用い、銀塩から銀ナノワイヤを得る方法であって、さらにフラノン誘導体（ａ）としてα−アンゲリカラクトン、フタリドおよび下記一般式（１）で示される化合物の群より選ばれる少なくとも１種を用いることを特徴とする銀ナノワイヤの製造方法、
〔一般式（１）〕
【化１】
0006760548.tif 000002
（但し、一般式（１）中、Ｒ１、Ｒ３は炭素数１〜４のアルキル基、Ｒ２は水素原子、ヒドロキシル基、炭素数１〜４のアルコキシル基、炭素数２〜６のアシルオキシ基のいずれかを表す）
＜２＞フラノン誘導体（ａ）の銀塩中の銀原子に対するモル比が０．０７〜０．３５である前記＜１＞に記載の銀ナノワイヤの製造方法、
＜３＞フラノン誘導体（ａ）が２，５−ジメチル−４−メトキシ−３（２Ｈ）−フラノン、２，５−ジメチル−４−ヒドロキシ−３（２Ｈ）−フラノン、フタリドの群より選ばれる少なくとも１種である前記＜１＞または＜２＞に記載の銀ナノワイヤの製造方法、
＜４＞さらに下記一般式（２）で示されるα−ヒドロキシカルボニル化合物（ｂ）存在下で反応を行うことを特徴とする前記＜１＞〜＜３＞のいずれか一項に記載の銀ナノワイヤの製造方法、
（ｂ）〔一般式（２）〕
【化２】
0006760548.tif 000003
（但し、一般式（２）中、Ｒは水素原子、炭素数１〜６の炭化水素いずれかを表す）
＜５＞α−ヒドロキシカルボニル化合物（ｂ）がヒドロキシアセトンおよび／またはα−ヒドロキシアセトフェノンである前記＜４＞に記載の銀ナノワイヤの製造方法、
＜６＞α−ヒドロキシカルボニル化合物（ｂ）の銀塩中の銀原子に対するモル比が０．５〜３．５である前記＜４＞または＜５＞に記載の銀ナノワイヤの製造方法である。
【発明の効果】
【００１４】
本発明の銀ナノワイヤの製造方法によれば、煩雑な反応行程を経ることなく、従来法より平均直径が小さく、かつ、直径６０ｎｍ以上の銀ナノワイヤの割合を減少させた銀ナノワイヤを製造することができる。
【発明を実施するための形態】
【００１５】
以下、本発明について詳細に説明する。
【００１６】
［ポリオール］
本発明で用いるポリオールとしては、銀イオンを還元できる化合物であれば特に制限はなく、２つ以上の水酸基を有する化合物から少なくとも一種類を目的に応じて適宜選択することができる。本発明で好ましく用いることができるポリオールとしては、例えば、エチレングリコール、プロパンジオール、ブタンジオール、ペンタンジオール、ヘキサンジオール、ジエチレングリコール、ジプロピレングリコール、トリエチレングリコール、トリプロピレングリコール、等のジオール類およびこれらの異性体、グリセリン、ブタントリオール、ペンタントリオール、ヘキサントリオール等のトリオール類およびこれらの異性体、ブタンテトラオール、ペンタンテトラオール、ヘキサンテトラオール等のテトラオール類およびこれらの異性体、ペンタンペンタオール、ヘキサンペンタオール等のペンタオール類およびこれらの異性体、ヘキサンヘキサオール等のヘキサオール類およびこれらの異性体が挙げられる。これらの中でも、常温で液体であることや、成長制御剤の溶解のし易さ、といった点から、炭素数が１〜５である飽和炭化水素のジオール、炭素数が１〜５である飽和炭化水素のトリオールが好ましい。中でも、エチレングリコール、１，２−プロパンジオール（プロピレングリコール）、１，３−プロパンジオール、１，３−ブタンジオール、グリセリンを用いることがより好ましく、プロピレングリコールを用いることがさらに好ましい。
【００１７】
［成長制御剤］
本発明に用いる成長制御剤は、特に制限はなく、少なくとも一種類のポリマーを目的に応じて適宜選択することができる。具体的な例としては、ビニルピロリドン、（メタ）アクリルアミド、Ｎ置換（メタ）アクリルアミド、（メタ）アクリル酸及びその誘導体、ビニルアルコールから選ばれる少なくとも一種のモノマー単位骨格を有する重合体が挙げられる。これらの中でもアミド構造を有するポリマーが好ましく、ビニルピロリドン、Ｎ置換（メタ）アクリルアミドから選ばれる少なくとも一種のモノマー単位骨格を有する重合体がより好ましく、ポリビニルピロリドンがさらに好ましい。ここでＮ置換（メタ）アクリルアミドとは、（メタ）アクリルアミドのＮ位の水素原子が１個以上アルキル基、ヒドロキシアルキル基、アリール基、アルコキシアルキル基等の官能基で置換されたものであれば特に限定されない。また、前記重合体の分子構造は、直鎖構造でも、分散溶媒への溶解性を阻害しない程度に架橋構造を有していてもよい。
【００１８】
成長制御剤の重量平均分子量は、高いほど銀微粒子の生成を抑えることができ、銀ナノワイヤの収率が向上することと、極端に重量平均分子量が高い場合には銀ナノワイヤが太くなりやすくなることから、１万〜３００万が好ましく、２万〜２００万がより好ましい。
【００１９】
本発明に用いる成長制御剤は、反応液に対して、０．２〜１０質量％となるように用いるのが好ましく、０．４〜８質量％となるように用いるのがより好ましい。成長制御剤の濃度を０．２質量％以上とすることにより、ワイヤの直径のばらつきを抑える効果が高くなるとともに収率が向上する。一方で、１０質量％以下とすることで、銀ナノワイヤを単離する際の成長制御剤の除去操作をより容易にするため、製造コストの観点から好ましい。
【００２０】
［ハロゲン化物塩］
本発明に用いるハロゲン化物塩は、無機塩あるいは有機塩を極性溶媒中に溶解することによってハロゲン化物イオンを解離する化合物であれば特に制限はなく、少なくとも一種類を目的に応じて適宜選択することができる。ハロゲン化物塩の具体例としては、塩化リチウム、塩化ナトリウム、塩化カリウム等のアルカリ金属塩化物、臭化リチウム、臭化ナトリウム、臭化カリウム等のアルカリ金属臭化物、沃化リチウム、沃化ナトリウム、沃化カリウム等のアルカリ金属沃化物、塩化マグネシウム、塩化カルシウム等のアルカリ土類金属塩化物、臭化マグネシウム、臭化カルシウム等のアルカリ土類金属臭化物、塩化アルミニウム、臭化アルミニウム等の土類金属ハロゲン化物、塩化亜鉛、臭化亜鉛等の亜鉛族金属ハロゲン化物、塩化スズ等の炭素族金属ハロゲン化物、塩化マンガン、塩化鉄、臭化鉄、塩化コバルト、塩化ニッケル、臭化ニッケル、オキシ塩化ジルコニウム等の遷移金属ハロゲン化物、ヒドラジン塩酸塩、トリメチルアミン塩酸塩、トリエチルアミン塩酸塩、エタノールアミン塩酸塩、ジエタノールアミン塩酸塩、トリエタノールアミン塩酸塩、ジメチルエタノールアミン塩酸塩、メチルジエタノールアミン塩酸塩、シクロヘキシルアミン塩酸塩、エチレンジアミン塩酸塩、ジエチレンテトラミン塩酸塩、トリエチレンペンタミン塩酸塩、アニリン塩酸塩等のアミン塩酸塩、アラニン塩酸塩、アルギニン塩酸塩、リシン塩酸塩、システイン塩酸塩等のアミノ酸塩酸塩、塩化アンモニウム、臭化アンモニウム、塩化テトラブチルアンモニウム、臭化テトラブチルアンモニウム、塩化ベンジルトリエチルアンモニウム等のアンモニウム塩ハロゲン化物、塩化テトラブチルホスホニウム、臭化テトラフェニルホスホニウム等のホスホニウム塩ハロゲン化物等が挙げられる。
【００２１】
これらは単独で用いられてもよく、２種類以上組み合わせて用いられてもよい。特に塩化物塩を用いることで銀ナノワイヤの収率が高くなるため、塩化物塩を用いることが好ましく、臭化物塩を用いることでより直径の小さい銀ナノワイヤが得られるため、塩化物塩と臭化物塩を共に用いることがより好ましい。塩化物塩としては、塩化リチウム、塩化ナトリウム、塩化カリウム、オキシ塩化ジルコニウム、塩化アンモニウム、塩化ベンジルトリエチルアンモニウムを用いることが好ましく、塩化ナトリウムを用いることがさらに好ましい。臭化物塩としては、臭化ナトリウム、臭化カリウム、臭化アンモニウム、臭化テトラブチルアンモニウムを用いることが好ましく、臭化ナトリウムを用いることがさらに好ましい。
【００２２】
また、塩化物塩は、塩化物塩中の塩素原子の銀塩中の銀原子に対するモル比で０．００１〜０．５となるように用いるのが好ましく、０．００３〜０．３となるように用いるのがより好ましく、０．００８〜０．１となるように用いるのがさらに好ましい。塩化物塩中の塩素原子の銀塩中の銀原子に対するモル比を０．００１以上とすることにより、銀ナノワイヤの収率が向上するとともにより良好な形態の銀ナノワイヤが得られるようになる。また、０．５以下とすることにより、ハロゲン化銀の生成量を減らすことで、銀ナノワイヤの収率を向上させることができる。また、用いるハロゲン化物塩から解離して生成する塩化物イオンと臭化物イオンの比である、（無機塩あるいは有機塩中の塩素原子の総モル数）／（無機塩あるいは有機塩中の臭素原子の総モル数）は値が大きいほど銀ナノワイヤの収率が向上し、小さいほど直径の小さい銀ナノワイヤが得られることから、０．０１〜１５が好ましく、０．１〜８がより好ましく、１〜５がさらに好ましい。
【００２３】
［銀塩］
本発明で用いる銀塩としては、ポリオールによって還元される銀化合物であれば特に制限はなく、少なくとも一種類を目的に応じて適宜選択することができる。本発明で用いることのできる銀塩の具体的な例としては、硝酸銀、硫酸銀、スルファミン酸銀、塩素酸銀、過塩素酸銀等の無機酸塩類、酢酸銀、乳酸銀等の有機酸塩類が挙げられる。これらの中でも硝酸銀を用いることが好ましい。なお、前記ハロゲン化物塩と銀塩は同一物質で併用しても良い。このような化合物として、例えば、塩化銀や臭化銀を挙げることができる。
【００２４】
本発明に用いる銀塩は、良好な銀ナノワイヤの形成の点から、反応液に対して、０．１〜２０質量％となるように用いるのが好ましく、０．２〜１０質量％となるように用いるのがより好ましい。銀塩の濃度を０．１質量％以上とすることで、銀ナノワイヤの生成量が多くなり、製造コストの観点から有利となり、２０質量％以下とすることにより、より良好な形態の銀ナノワイヤが得られるようになる。
【００２５】
［フラノン誘導体（ａ）］
本発明の製造方法は、ポリオール中で銀ナノワイヤを析出させる際に、特定の構造を有するフラノン誘導体（ａ）を共存させておく点に特徴がある。本発明で用いるフラノン誘導体（ａ）は、α−アンゲリカラクトン、フタリド、及び、下記一般式（３）で示される化合物の群より選ばれる少なくとも１種である。
〔一般式（３）〕
【化３】
0006760548.tif 000004
（但し、一般式（３）中、Ｒ１、Ｒ３は炭素数１〜４のアルキル基、Ｒ２は水素原子、ヒドロキシル基、炭素数１〜４のアルコキシル基、炭素数２〜６のアシルオキシ基のいずれかを表す）
これらのフラノン誘導体（ａ）の中でも、入手容易性の観点から好ましく用いることができるものとして、２，５−ジメチル−３（２Ｈ）−フラノン、２，５−ジメチル−４−メトキシ−３（２Ｈ）−フラノン、２，５−ジメチル−４−ヒドロキシ−３（２Ｈ）−フラノン、４−アセトキシ−２，５−ジメチル−３（２Ｈ）−フラノン、４−ブチリルオキシ−２，５−ジメチル−３（２Ｈ）−フラノン、α−アンゲリカラクトン、フタリドが挙げられる。これらの中でも、２，５−ジメチル−４−メトキシ−３（２Ｈ）−フラノン、２，５−ジメチル−４−ヒドロキシ−３（２Ｈ）−フラノン、フタリドを用いることがより好ましい。
【００２６】
本発明に用いるフラノン誘導体（ａ）は、銀塩中の銀原子に対するモル比で０．０１〜２．０となるように用いるのが好ましく、０．０４〜０．６０となるように用いるのがより好ましく、０．０７〜０．３５となるように用いるのがさらに好ましい。フラノン誘導体（ａ）の銀塩中の銀原子に対するモル比を０．０１〜２．０とすることにより、より直径の大きいワイヤの割合が減少し、平均直径も小さな銀ナノワイヤを得ることができる。
【００２７】
［α−ヒドロキシカルボニル化合物（ｂ）］
本発明の製造方法では、フラノン誘導体（ａ）とともに特定の構造を有するα−ヒドロキシカルボニル化合物（ｂ）を共存させておいてもよい。特定の構造を有するα−ヒドロキシカルボニル化合物（ｂ）を用いることで、さらに得られる銀ナノワイヤの平均直径を小さくしたり、直径の大きい銀ナノワイヤの割合を減少させたりすることができる。特定の構造を有するα−ヒドロキシカルボニル化合物（ｂ）は、下記一般式（４）で示される化合物である。
〔一般式（４）〕
【化４】
0006760548.tif 000005
（但し、一般式（４）中、Ｒは水素原子、炭素数１〜６の炭化水素いずれかを表す）
具体的には、ヒドロキシアセトン、α−ヒドロキシアセトフェノン、１−ヒドロキシ−２−ブタノン、１−ヒドロキシ−２−ペンタノン、１−ヒドロキシ−３−メチル−２−ブタノン等が挙げられる。これらの中でも入手容易性の観点から、ヒドロキシアセトンまたはα−ヒドロキシアセトフェノンを用いることが好ましく、得られる銀ナノワイヤの形状の観点から、ヒドロキシアセトンを用いることがより好ましい。
【００２８】
本発明に用いるα−ヒドロキシカルボニル化合物（ｂ）は、良好な銀ナノワイヤの形成の点から銀塩中の銀原子に対するモル比で０．１〜９．０となるように用いるのが好ましく、０．５〜３．５となるように用いるのがより好ましい。α−ヒドロキシカルボニル化合物（ｂ）の銀塩中の銀原子に対するモル比を０．１以上とすることにより、より直径の大きい銀ナノワイヤの割合を減少させることができる。また、α−ヒドロキシカルボニル化合物（ｂ）の銀塩中の銀原子に対するモル比を９．０以下とすることにより、ワイヤの長軸長がより長く好ましい銀ナノワイヤを得ることができる。
【００２９】
［その他反応溶媒］
本発明に用いる溶媒として、成長制御剤の溶解性や、銀ナノワイヤの生成を阻害しない程度にポリオール以外の反応溶媒を加えてもよい。例えば、水、あるいは、メタノール、プロパノール等のアルコール類、あるいはメチルエチルケトン、メチルイソブチルケトン等のケトン類、エチレングリコールモノメチルエーテル、エチレングリコールジメチルエーテル、ジエチレングリコールモノメチルエーテル、ジエチレングリコールジメチルエーテル、エチレングリコールモノメチルエーテルアセテート、プロピレングリコールモノメチルエーテル、テトラヒドロフラン、ジオキサン等のエーテル類、ホルムアミド、アセトアミド、Ｎ，Ｎ−ジメチルホルムアミド、Ｎ，Ｎ−ジメチルアセトアミド、Ｎ−メチル−２−ピロリジノン等のアミド類が挙げられるが、これに限定されるものではない。
【００３０】
［反応温度］
本発明の銀ナノワイヤの製造方法における反応温度は、銀ナノワイヤが形成可能な温度であればどのような温度でもよいが、温度が高いほど銀ナノワイヤの製造時間を短縮することができることと、極端に温度が高い場合には均質なワイヤが得られにくくなることから、５０〜２００℃であることが好ましく、１００〜１８０℃がより好ましい。
【００３１】
［反応時間］
本発明の銀ナノワイヤの製造方法における反応時間は、銀ナノワイヤが形成可能な時間であれば任意に設定できるが、製造コストの観点から７２時間以内が好ましい。
【００３２】
［各原料の仕込み方法］
本発明に用いる各原料の仕込み方法は、あらかじめポリオールやその他反応溶媒などの使用溶媒に溶解した後反応容器に仕込んでも、反応容器に使用溶媒を仕込んでから各原料を仕込んでもどちらでもよいが、均一混合のし易さから、あらかじめ使用溶媒に溶解してから仕込むことが好ましい。各原料の仕込み順序は特に指定はないが、反応温度においてフラノン誘導体（ａ）を含む第１溶液と銀塩を含む第２溶液とを混合することが好ましい。このとき、成長制御剤、ハロゲン化物塩、その他の添加剤は第１溶液または第２溶液に入れておいてもよく、別の溶液として同時に混合してもよいが、第１溶液に入れておくのが好ましい。第１溶液と第２溶液の混合においては、混合時間を延ばすことによりナノワイヤの長軸長が長くなるため、５分以上かけて混合することが好ましく、１０分以上かけて混合することがより好ましく、２０分以上かけて混合することがさらに好ましい。また製造コストの観点から、７２０分以内が好ましい。
【００３３】
本発明における「ナノワイヤ」とは、直径が１μｍ未満であり、アスペクト比（長軸長／直径）が２以上である構造体をいう。また、本発明における「微粒子」とは、直径が１μｍ未満であり、アスペクト比（長軸長／直径）が２未満である構造体をいう。
【００３４】
［銀ナノワイヤの平均長軸長］
銀ナノワイヤを含有する透明電導膜は、銀ナノワイヤが互いに接触し合い、３次元的な導電ネットワーク構造が空間的に広く分布して形成されることにより、導電性を発現するため、導電性の観点からはナノワイヤの平均長軸長は長いほうが好ましい。一方で、長すぎるナノワイヤは絡まりやすくなるため、分散安定性の観点からは短いナノワイヤが好ましい。本発明での「銀ナノワイヤの平均長軸長」とは、暗視野顕微鏡（商品名：ＢＸ５１、オリンパス（株）製）を用い、１０００本以上の銀ナノワイヤを撮影し、画像処理ソフトウエア（商品名：Ｉｍａｇｅ−Ｐｒｏ  Ｐｒｅｍｉｅｒ、Ｍｅｄｉａ  Ｃｙｂｅｒｎｅｔｉｃｓ，  Ｉｎｃ製）を用いて算出した値をいう。本発明においては、銀ナノワイヤの平均長軸長として１〜１００μｍが好ましく、５〜５０μｍがより好ましく、７〜３０μｍがさらに好ましい。
【００３５】
［銀ナノワイヤの平均直径］
銀ナノワイヤを透明導電膜として用いる場合、透明性を高めるため、ワイヤの平均直径は小さい方が有利であり好ましい。本発明での「銀ナノワイヤの平均直径」とは、走査型電子顕微鏡（ＳＥＭ；日本電子株式会社製、ＪＳＭ−５６１０ＬＶ）を用い、１００個以上の銀ナノワイヤを観察し、計測した直径の平均値をいう。本発明においては、銀ナノワイヤの平均直径として４５ｎｍ未満が好ましく、４１ｎｍ未満がより好ましく、３６ｎｍ未満がさらに好ましく、３２ｎｍ未満が特に好ましい。
【００３６】
［直径の大きい銀ナノワイヤの割合］
銀ナノワイヤを透明導電膜として用いる場合、透明性を高めるため、直径の大きい銀ナノワイヤの割合は小さい方が有利であり好ましい。本発明における「直径の大きい銀ナノワイヤの割合」とは、銀ナノワイヤの分散液中に含まれる直径６０ｎｍ以上の銀ナノワイヤの割合であり、走査型電子顕微鏡（ＳＥＭ；日本電子株式会社製、ＪＳＭ−５６１０ＬＶ）を用い、３００個以上の銀ナノワイヤを観察し、その中に含まれる直径６０ｎｍ以上の銀ナノワイヤの個数の割合をいう。本発明においては、直径６０ｎｍ以上の銀ナノワイヤの割合は、５．０％未満が好ましく、４．０％未満がより好ましく、２．０％未満がさらに好ましい。
【００３７】
［銀ナノワイヤ分散液製造工程］
本発明の製造方法で得られた銀ナノワイヤは、反応液を遠沈法、濾過法、傾瀉法、水簸法、溶媒による沈殿後再分散処理する方法等従来公知の方法により精製してから、銀ナノワイヤ分散液の製造に供することが好ましい。
【００３８】
精製した銀ナノワイヤは溶媒に分散して銀ナノワイヤ分散液とする。溶媒は銀ナノワイヤを分散可能なものであれば特に制限はない。具体例としては、水、メタノール、エタノール、１−プロパノール、２−プロパノール、１−ブタノール、２−ブタノール、２−メチル−１−プロパノール、２−メチル−２−プロパノール、ジアセトンアルコール、ベンジルアルコール、ターピネオール等のアルコール類、エチレングリコール、プロピレングリコール、１，３−プロパンジオール、１，３−ブタンジオール、１，４−ブタンジオール、グリセリン等のポリオール類、エチレングリコールモノメチルエーテル、エチレングリコールモノエチルエーテル、エチレングリコールモノブチルエーテル、ジエチレングリコールモノエチルエーテル、ジエチレングリコールモノブチルエーテル、プロピレングリコールモノメチルエーテル、ジプロピレングリコールモノメチルエーテル等のグリコールエーテル類、エチレングリコールジメチルエーテル、ジエチレングリコールジメチルエーテル、エチレングリコールジエチルエーテル、ジエチレングリコールジエチルエーテル、トリエチレングリコールジエチルエーテル、ジエチレングリコールジブチルエーテル等のグライム類、エチレングリコールモノメチルエーテルアセテート、ジエチレングリコールモノエチルエーテルアセテート、ジエチレングリコールモノブチルエーテルアセテート、プロピレングリコールモノメチルエーテルアセテート等のグリコールエーテルエステル類、酢酸エチル、酢酸ブチル、プロピオン酸エチル、乳酸エチル等のエステル類、アセトン、メチルエチルケトン、シクロヘキサノン、３−メチル−２−ヘキサノン等のケトン類、トルエン、キシレン等の芳香族類、およびこれらの２種類以上からなる溶媒が挙げられる。
【００３９】
また、銀ナノワイヤ分散液とする際に分散安定性向上の目的で樹脂を添加しても構わない。樹脂の具体例としては、メチルセルロース、エチルセルロース、ヒドロキシエチルセルロース、ヒドロキシプロピルセルロース、ヒドロキシプロピルメチルセルロース、カルボキシメチルセルロース、ニトロセルロース、酢酸セルロース、グアーガム、キサンタンガム、タマリンドシードガム、サイリウムシードガム、ガティガム、ローカストビーンガム、ヒドロキシエチルグアーガム、ヒドロキシプロピルグアーガム等の多糖類およびその誘導体、ポリ（メタ）アクリル樹脂、ポリウレタン樹脂、ポリエステル樹脂、アルキッド樹脂、エポキシ樹脂、エチレン酢酸ビニル樹脂、ポリビニルアルコールおよびその誘導体等があげられる。
【００４０】
本発明の銀ナノワイヤ分散液は、例えば透明導電膜の形成に用いることができ、基板上に銀ナノワイヤ分散液を公知の方法で塗布することで透明導電膜を得る。塗布方法の具体例としては、スピンコート法、スリットコート法、ディップコート法、ブレードコート法、バーコート法、スプレー法、凸版印刷法、凹版印刷法、スクリーン印刷法、平板印刷法、ディスペンス法およびインクジェット法等が挙げられる。また、これらの塗布方法を用いて複数回塗り重ねてもよい。
【００４１】
透明導電膜を有する基板は、例えば液晶ディスプレイ用電極材、プラズマディスプレイ用電極材、有機エレクトロルミネセンスディスプレイ用電極材、電子ペーパー用電極材、タッチパネル用電極材、薄膜型アモルファスＳｉ太陽電池用電極材、色素増感太陽電池用電極材、電磁波シールド材、帯電防止材等の各種デバイスなどに幅広く適用することができる。
【実施例】
【００４２】
以下、本発明の実施例に基づいて具体的に説明するが、本発明はこれらの実施例に限定されるものではない。【００４３】
なお、本文中あるいは表中の各薬剤の略号は以下のことを意味する。
ＰＶＰ：ポリビニルピロリドン
ＰＧ：プロピレングリコール
ＢＧ：１，３−ブタンジオール
ＮａＣｌ：塩化ナトリウム
ＫＣｌ：塩化カリウム
ＺＣ：オキシ塩化ジルコニウム（オキシ塩化ジルコニウム八水和物）
ＮａＢｒ：臭化ナトリウム
ＫＢｒ：臭化カリウム
ＢＴＥＡＣ：塩化ベンジルトリエチルアンモニウム
ＴＢＡＢ：臭化テトラブチルアンモニウム
ＤＭＭＦＯ：２，５−ジメチル−４−メトキシ−３（２Ｈ）−フラノン
ＤＭＦＯ：２，５−ジメチル−３（２Ｈ）−フラノン
ＤＭＨＦＯ：２，５−ジメチル−４−ヒドロキシ−３（２Ｈ）−フラノン
ＡＤＭＦＯ：４−アセトキシ−２，５−ジメチル−３（２Ｈ）−フラノン
ＢＤＭＦＯ：４−ブチリルオキシ−２，５−ジメチル−３（２Ｈ）−フラノン
α−ＡＬ：α−アンゲリカラクトン
ＨＡ：ヒロドキシアセトン
α−ＨＡＰ：α−ヒドロキシアセトフェノン【００４４】
＜成長制御剤１の合成＞
（合成例１）
攪拌機、温度計、還流冷却器、窒素ガス導入管を具備した四つ口フラスコにＮ−（２−ヒドロキシエチル）アクリルアミド１１２．５質量部、Ｎ，Ｎ−ジエチルアクリルアミド３７．５質量部、プロピレングリコール５０質量部、イオン交換水７５０質量部を仕込んだ後、窒素ガスを送入しながら７０℃に昇温した。次いで、濃度３質量％の２，２’−アゾビス（２−メチルブチロニトリル）のプロピレングリコール溶液５０質量部を添加し、９０℃で３時間反応させ、Ｎ−ヒドロキシエチルアクリルアミド／Ｎ，Ｎ−ジメチルアクリルアミド共重合体を調製した。ＧＰＣ−ＭＡＬＳ法より、Ａｇｉｌｅｎｔ１１００ＨＰＬＣシステム（Ａｇｉｌｅｎｔ  Ｔｅｃｈｎｏｌｏｇｉｅｓ，Ｉｎｃ．製）を用いてもとめた重量平均分子量は４２００００であった。
その後反応液４００部にプロピレングリコール６００部を投入したのち、減圧蒸留により含有している水の理論量よりも少し上回る蒸留液を留去し溶媒置換を行った。溶媒置換後の液に、濃度６質量％に調整するために必要なプロピレングリコール量を添加することにより、銀ナノワイヤの作成に供する濃度６質量％の成長制御剤１のプロピレングリコール溶液を得た。 【００４５】
＜銀ナノワイヤの作成＞
（実施例１）
攪拌装置、温度計、窒素導入管を具備した四つ口フラスコに窒素を送入しながら、成長制御剤としてポリビニルピロリドン（ＢＡＳＦ社製、Ｓｏｋａｌａｎ（登録商標）Ｋ９０Ｐ）６．８７質量部、ポリオールとしてプロピレングリコール８１５．６１質量部およびハロゲン化物塩として濃度１．５質量％の塩化ナトリウムのプロピレングリコール溶液５．３５質量部、濃度２．５質量％の臭化ナトリウムのプロピレングリコール溶液１．８８質量部を加え、室温で３０分間攪拌した。次いで、内温を１４５℃まで昇温した後、フラノン誘導体（ａ）として２，５−ジメチル−４−メトキシ−３（２Ｈ）−フラノン０．２９質量部、プロピレングリコール３０質量部を加え、１０分間撹拌した。その後、内温を１４５℃で保持しながら銀塩として濃度５質量％の硝酸銀のプロピレングリコール溶液１４０．０質量部を９０分間かけて加え、さらに２０分間攪拌し、銀ナノワイヤを合成した。その後、反応液を取り出し、反応液１００質量部に水１００質量部を加えて希釈し、メンブレンフィルターで吸引濾過した。さらに残渣上に水を加えて吸引濾過を５回繰り返すことで銀ナノワイヤを単離した。得られた銀ナノワイヤは水溶媒に分散させた後に物性を測定した。測定結果は表２に示す。【００４６】
（実施例２〜２１、比較例１〜３）
実施例２〜２１、比較例１〜３は表１に記載のように条件を変更する以外は実施例１と同様にして銀ナノワイヤを得た。α−ヒドロキシカルボニル化合物（ｂ）を併用する条件においては、フラノン誘導体（ａ）と同時にα−ヒドロキシカルボニル化合物（ｂ）を加えた。得られた銀ナノワイヤの平均直径および直径６０ｎｍ以上のワイヤの割合に関する測定結果を表２に、実施例１４〜１７については平均長軸長を含めた測定結果を表３にそれぞれ示す。【００４７】
（実施例２２）
攪拌装置、温度計、窒素導入管を具備した四つ口フラスコに窒素を送入しながら、成長制御剤として合成例１で得られた濃度６質量％の成長制御剤１のプロピレングリコール溶液６００質量部（成長制御剤１として３６．０質量部）、ポリオールとしてプロピレングリコール２３９．２６質量部およびハロゲン化物塩として濃度１．５質量％のオキシ塩化ジルコニウム八水和物のプロピレングリコール溶液３．６０質量部、濃度２．５質量％の臭化カリウムのプロピレングリコール溶液１５．９７質量部、フラノン誘導体（ａ）として２，５−ジメチル−４−メトキシ−３（２Ｈ）−フラノン１．１７質量部を加え、室温で３０分間攪拌した。次いで、内温を１２０℃まで昇温した後、内温を１２０℃で保持しながら銀塩として濃度５質量％の硝酸銀のプロピレングリコール溶液１４０．０質量部を４０分間かけて加え、さらに２０分間攪拌し、銀ナノワイヤを合成した。得られた反応液から実施例１と同様の方法で銀ナノワイヤの単離し、物性測定をおこなった。測定結果は表２に示す。【００４８】
（比較例４）
フラノン誘導体（ａ）を用いない以外は実施例２２と同様にして反応液を得た。得られた反応液からは銀ナノワイヤの生成は確認できなかった。【００４９】
（比較例５）
硝酸銀のプロピレングリコール溶液を加えた後の反応時間を２０分から１４０分に変更する以外は比較例４と同様にして反応液を得た。得られた反応液から実施例１と同様の方法で銀ナノワイヤの単離し、物性測定をおこなった。測定結果は表２に示す。【００５０】
【表１】
0006760548.tif 000006
【００５１】
【表２】
0006760548.tif 000007
【００５２】
実施例１〜２０と比較例１および実施例２１と比較例３の結果から、本発明で規定するフラノン誘導体（ａ）を併用することで、従来法で製造した銀ナノワイヤよりも平均直径を小さく、直径６０ｎｍ以上のワイヤの割合を低減することができる。【００５３】
本発明で規定するフラノン誘導体（ａ）以外のフラノンの一種であるアスコルビン酸を用いた比較例２は、実施例１〜２０と比較して平均直径が大きく、直径６０ｎｍ以上のワイヤの割合が高くなっている。すなわち、本発明で規定するフラノン誘導体（ａ）が他のフラノン誘導体と比較し、銀ナノワイヤの平均直径が小さく、直径６０ｎｍ以上のワイヤの割合を低減する効果が高いことがわかる。【００５４】
次に、実施例１〜２０とは異なる成長制御剤を用いた実施例２２と比較例４、５とを対比すると、本発明で規定するフラノン誘導体（ａ）を併用しないこと以外は実施例２２と同一の条件で製造された比較例４では銀ナノワイヤは生成せず、銀ナノワイヤを得るためにさらに反応時間を延ばした比較例５では銀ナノワイヤが得られるものの、実施例２２と比較して平均直径、直径６０ｎｍ以上のワイヤの割合とも所望のレベルに達していないことが分かる。このことから、成長制御剤を変更しても、本発明で規定するフラノン誘導体（ａ）を併用することで、従来法で製造した銀ナノワイヤよりも平均直径を小さく、直径６０ｎｍ以上のワイヤの割合をより低減することができるといえる。【００５５】
実施例１、６と比べ実施例２〜５は、フラノン誘導体（ａ）の銀塩中の銀原子に対するモル比がさらに好ましい範囲にあるため、より好ましい平均直径を有する銀ナノワイヤが得られるようになる。【００５６】
実施例７、９、１０、１２と比べ実施例４、８、１３は、より好ましいフラノン誘導体（ａ）を用いているため、より好ましい平均直径を有する銀ナノワイヤが得られるようになる。【００５７】
実施例１１と比べ実施例１は、より好ましいフラノン誘導体（ａ）を用いているため、より好ましい平均直径を有する銀ナノワイヤが得られるようになる。【００５８】
実施例１４〜１７および１９、ならびに実施例１８は、それぞれα−ヒドロキシカルボニル化合物（ｂ）を併用しない以外は同一の条件で製造された実施例４ならびに実施例８と比較して、平均直径をより小さく（３４ｎｍ⇒２９〜３３ｎｍ、３３ｎｍ⇒２８ｎｍ）かつ直径６０ｎｍ以上のワイヤの割合をより低減（３．０％⇒１％未満〜２．３％、１．０％⇒１％未満）した銀ナノワイヤが得られるようになる。【００５９】
【表３】
0006760548.tif 000008
【００６０】
表３の結果から、実施例１５、１６は、α−ヒドロキシカルボニル化合物（ｂ）の銀塩中の銀原子に対するモル比がより好ましい範囲の下限未満である実施例１４と比較して、直径６０ｎｍ以上のワイヤの割合をより低減した銀ナノワイヤが得られることが分かる。【００６１】
表３の結果から、実施例１５、１６は、α−ヒドロキシカルボニル化合物（ｂ）の銀塩中の銀原子に対するモル比がより好ましい範囲の上限を超える実施例１７と比較して、より好ましいワイヤの平均長軸長を有する銀ナノワイヤが得られることが分かる。
【要約】
【課題】本発明は、簡便な方法にて、従来法より平均直径が小さく、かつ、直径の大きい銀ナノワイヤの割合を減少させた銀ナノワイヤを製造できる方法を提供することを課題とする。
【解決手段】ポリオール中で成長制御剤、ハロゲン化物塩および銀塩を用い、銀塩から銀ナノワイヤを得る方法であって、さらにフラノン誘導体（ａ）としてα−アンゲリカラクトン、フタリドおよび下記一般式（１）で示される化合物の群より選ばれる少なくとも１種を用いることを特徴とする銀ナノワイヤの製造方法。
〔一般式（１）〕
【化１】
0006760548.tif 000011
（但し、一般式（１）中、Ｒ１、Ｒ３は炭素数１〜４の炭化水素、Ｒ２は水素原子、ヒドロキシル基、炭素数１〜４のアルコキシル基、炭素数２〜６のアシルオキシ基のいずれかを表す）
【選択図】なし